СПОСОБ ПОЛИМЕРИЗАЦИИ СТИРОЛА

1. Способ суспензионной полимеризации стирольного мономера для получения полистирола, включающий стадии
a) нагревания полимеризационной суспензии, содержащей стирольный мономер, до температуры, равной по меньшей мере 60°С,
b) дозирования инициатора в упомянутую нагретую полимеризационную суспензию во время реакции полимеризации в течение периода времени в диапазоне от более чем 90 минут до менее чем 5 часов, непрерывным или периодическим образом, по меньшей мере двумя порциями, при этом упомянутый период начинается при степени превращения мономера, равной 65% или менее, и упомянутый инициатор характеризуется временем полураспада при температуре, при которой его дозируют, не большим, чем 60 минут,
где во время реакции полимеризации в полимеризационной суспензии присутствует бромированный антипирен.
2. Способ по п.1, где инициатор в нагретую полимеризационную суспензию дозируют в течение периода времени 2-4 часа.
3. Способ по п.1 или 2, где инициатор в нагретую полимеризационную суспензию дозируют непрерывным образом.
4. Способ по п.1 или 2, где инициатор в нагретую полимеризационную суспензию дозируют периодическим образом, по меньшей мере 20-ю порциями.
5. Способ по п.1 или 2, где упомянутый период начинается при степени превращения мономера 0%.
6. Способ по п.1 или 2, где бромированный антипирен выбирают из группы, состоящей из гексабромциклододекана (ГБЦД), пентабромбензилбромида, тетрабромбисфенил-А-бис(аллилового простого эфира), тетрабромбисфенил-А-бис(2,3-дибромпропилового простого эфира), дибромгексагидрофталимида, N-метилдибромгексагидрофталимида, N,N-2,3-дибромпропил-4,5-дибромгексагидрофталимида, бис(2,3-дибромпропил)тетрабромфталата, трис(2,3-дибромизопропил)изоцианурата, трибромфенилаллилового эфира и бронированных стирольных (со)полимеров.
7. Способ по п.1 или 2, где полимеризационная суспензия содержит дисперсный углерод.
8. Способ по п.1 или 2, где в полимеризационную суспензию добавляют пенообразователь.
9. Способ по п.1 или 2, где инициатор выбирают из группы, состоящей из пероксидикарбонатов, пероксикарбонатов, сложных пероксиэфиров, пероксикеталей, диацилпероксидов, диалкилпероксидов, кетонпероксидов и азоинициаторов.
10. Способ по п.9, где инициатор выбирают из группы, состоящей из дибензоилпероксида, дицетилпероксидикарбоната, трет-бутилперокси-2-этилгексаноата, 2,2'-азобис(изобутиронитрила) и их смесей.
11. Способ по п.1 или 2, где реакцию полимеризации проводят при температуре в диапазоне 60-160°С.
12. Способ по п.1 или 2, где инициатор дозируют в форме водной дисперсии.